(57)【特許請求の範囲】
【請求項１】
１，１−ジフェニルエタンとベンジルトルエンから成り、１，１−ジフェニルエタンとベンジルトルエンの質量比が０．８〜２．０、ベンジルトルエン中のオルソ体とパラ体の合計が９０質量％以下であり、かつ４０℃における動粘度が３．００ｍｍ２／ｓ以下であって、結晶析出温度が−５０℃以下であることを特徴とするコンデンサ油。
【請求項２】
さらにエポキシ化合物を０．０１〜１．０質量％含有することを特徴とする請求項１に記載のコンデンサ油。
【請求項３】
塩素分が１質量ｐｐｍ以下であることを特徴とする請求項１または２に記載のコンデンサ油。
【請求項４】
前記ベンジルトルエン中のオルソ体とパラ体の合計が４９〜７２質量％であることを特徴とする請求項１〜３のいずれかに記載のコンデンサ油。
【請求項５】
−５０℃で１００Ｖ／μｍ以上、３０℃で１４０Ｖ／μｍ以上の絶縁破壊電圧を有することを特徴とする請求項１〜４のいずれかに記載のコンデンサ油。
【請求項６】
請求項１〜５のいずれかに記載のコンデンサ油を含浸してなることを特徴とする誘電体の少なくとも一部にポリプロピレンフィルムを用いたコンデンサ。
【発明の詳細な説明】
【技術分野】
【０００１】
本発明は、広い温度領域での性能に優れたコンデンサ油に関する。
【背景技術】
【０００２】
コンデンサ油として主に求められる性能は、絶縁破壊電圧が高いことをはじめ、水素ガス吸収性が高いこと、粘度が低いこと、さらに融点が低いことが挙げられる。近年、世界的に絶縁破壊電圧の高い電気絶縁油が使用されつつある。従来とは異なり、世界経済の発展に伴って、これまで使用されていなかった極低温の地域でも使用できるような低温特性に優れた電気絶縁油が求められている。電気絶縁油は使用の際に、油中に固形物が発生するとその部分から放電が発生しやすくなることが知られており、その使用環境下で凝固物質が析出するような電気絶縁油は使用できない。一方、電気絶縁油の使用温度は使用環境における気温に左右されるため、極低温の性能だけでなく２０〜３０℃付近での性能も同時に兼ね備える必要がある。【０００３】
長きに渡って、高い絶縁破壊電圧を有する電気絶縁油として、ベンジルトルエンとジベンジルトルエンの混合物が使用されている。ベンジルトルエンは分子中の芳香族炭素の比率が高く、水素ガス吸収性が高く、耐電圧特性に優れているが、ベンジルトルエンの３種の位置異性体の融点は、文献によればｏ体＋６．６℃、ｍ体−２７．８℃およびｐ体＋４．６℃と、決して低い融点とは言えない。【０００４】
このような問題を解決するために、特開昭６０−８７２３１号公報（特許文献１）では、トルエンとベンジルクロライドとを塩化鉄触媒で反応させて得られるベンジルトルエンに、共生成物であるジベンジルトルエンを混合することが提案されている。特許文献１の提案と同一技術内容の商品として、アルケマ社からジャリレック（ＪＡＲＹＬＥＣ）Ｃ−１０１なる商品名で商品化されている電気絶縁油がある。なお、特許文献１は、トリアリールメタンのオリゴマー混合物を開示しているが、その実質はベンジルトルエンとジベンジルトルエンの混合物である。特許文献１の第３頁には、モノベンジルトルエンは「過冷却後には−２０℃で晶出する欠点を有し」と記載され、この晶出の抑制のためにジベンジルトルエンを混合してなる組成物としている。【０００５】
しかしながら、ジベンジルトルエンの如き化合物を添加することは、次の３つの理由から得策ではない。すなわち、ジベンジルトルエンの添加により凝固点降下現象を期待するとしても、ジベンジルトルエンが高分子量であるために、加えた重量ほどには凝固点が降下しない。凝固点降下現象は、添加した物質のモル濃度に比例するが、前記商品ＪＡＲＹＬＥＣ  Ｃ−１０１に加えられている２０重質％程度のジベンジルトルエンではその晶出温度の降下はモル濃度から計算すると６〜８℃程度にすぎない。
２つ目の理由は、ジベンジルトルエンは単に絶縁油の粘度を上昇させ、液分子の移動速度を低下させて見掛け上結晶の析出を抑制しているに過ぎない。それ故、注意深く冷却すれば結晶の析出が見られるのである。
３つ目の理由は、ジベンジルトルエンが高い生物蓄積性を有することにある。近年、ストックホルム条約等によって、高毒性を有する物質については国際的な規制がかかり始めている。ジベンジルトルエン自体は当該規制にかかっていないものの、日本国内においては、生物蓄積性が高いことから第一種監視化学物質に指定されている。当該物質の使用自体はエッセンシャルユースという形態で使用用途を限定することで使用が認められているものの、今後、高毒性の物質への規制が強まることは必至であり、低毒性な代替物質が求められている。【０００６】
また、特開昭６２−１８０９０７号公報（特許文献２）にはベンジルトルエンで構成された電気絶縁油として、ベンジルトルエン中の各異性体の比率と絶縁油性能との関係に関する記載がなされているが、異性体混合物の融点が−４３℃以上であるなど低温特性が十分ではない。【０００７】
特開昭６３−６４２１７号公報（特許文献３）にはベンジルトルエンとジトリルメタンで構成された電気絶縁油が記載されているが、配合する物質やその配合割合によって、性能が大きく変わっていることが分かる。すなわち、電気絶縁油は配合する物質によって、理屈では考えられないような性能を引き出すことがまれにある。【０００８】
他方、１−フェニル−１−キシリルエタン或いは１−フェニル−１−エチルフェニルエタンもその製造が容易であり、絶縁破壊電圧が比較的高く、誘電損失が小さいなどの優れた特性を有していることから広く用いられている。例えば絶縁破壊電圧や誘電損失が優れていることに加え、酸化安定性が特に優れている電気絶縁油組成物として１−フェニル−１−（２，４−ジメチルフェニル）エタンあるいは１−フェニル−１−（２，５−ジメチルフェニル）エタンからなる組成物が提案されている（特開昭５７−５０７０８号公報：特許文献４）。【０００９】
しかしながら、１−フェニル−１−キシリルエタン或いは１−フェニル−１−エチルフェニルエタンからなる電気絶縁油組成物は、流動点が−４７．５℃以下であり融点が非常に低いものの、４０℃における動粘度が５．０ｍｍ２／ｓ程度と高いために、特に０℃以下の低温領域においてコンデンサの絶縁性能が十分でないという問題が有った。【００１０】
ところで、１，１−ジフェニルエタンは絶縁破壊電圧、水素ガス吸収性が高く、４０℃における動粘度は２．８ｍｍ２／ｓ、凝固点も−１８℃と低いため、低温特性に優れた電気絶縁油として有望な物質である。１,１−ジフェニルエタンの凝固点は低いものの、それ
単独では凝固点以下の温度領域においては使用できない。
【先行技術文献】
【特許文献】
【００１１】
【特許文献１】特開昭６０−８７２３１号公報
【特許文献２】特開昭６２−１８０９０７号公報
【特許文献３】特開昭６３−６４２１７号公報
【特許文献４】特開昭５７−５０７０８号公報
【発明の概要】
【発明が解決しようとする課題】
【００１２】
本発明は、−５０℃〜３０℃の広範な温度範囲において、絶縁破壊電圧を高く維持しつつ、特に−５０℃で結晶が極めて析出し難い、優れたコンデンサ油を提供することを目的とする。
【課題を解決するための手段】
【００１３】
本発明者らは、上記課題を解決するために、鋭意研究を行った結果、１，１−ジフェニルエタンとベンジルトルエンとから成り、１，１−ジフェニルエタンとベンジルトルエンの比率およびベンジルトルエンの異性体の割合を変えることで、−５０℃〜３０℃の広範な温度範囲において、優れたコンデンサ油となることを見出し、本発明を完成したものである。【００１４】
すなわち、本発明は、１，１−ジフェニルエタンとベンジルトルエンから成り、１，１−ジフェニルエタンとベンジルトルエンの質量比が０．８〜２．０、ベンジルトルエン中のオルソ体とパラ体の合計が９０質量％以下であり、かつ４０℃における動粘度が３．００ｍｍ２／ｓ以下であることを特徴とするコンデンサ油である。【００１５】
また本発明は、さらにエポキシ化合物を０．０１〜１．０質量％含有することを特徴とする前記記載のコンデンサ油である。
また本発明は、塩素分が１質量ｐｐｍ以下であることを特徴とする前記記載のコンデンサ油である。
さらに本発明は、前記記載のコンデンサ油を含浸してなることを特徴とする誘電体の少なくとも一部にポリプロピレンフィルムを用いたコンデンサである。
【発明の効果】
【００１６】
本発明のコンデンサ油は結晶が極めて析出し難く、それを含浸してなるコンデンサは実用上−５０℃という低温でも使用できるという特徴を有し、かつ３０℃においても高い絶縁破壊電圧を示す、広い温度領域での特性に優れたコンデンサ油である。また、本発明のコンデンサ油の各成分は、生体に対する悪影響などが無いため、実用的に極めて優れたコンデンサ油である。
【発明を実施するための形態】
【００１７】
以下に本発明をさらに説明する。
【００１８】
本発明に係るコンデンサ油は、１，１−ジフェニルエタンとベンジルトルエンを配合したジアリールアルカン混合物からなる。
【００１９】
１，１−ジフェニルエタン（１，１−ＤＰＥ）とベンジルトルエン（ＢＴ）の配合比（１，１−ＤＰＥ／ＢＴ）は、質量比で０．８〜２．０であることが必要である。ベンジルトルエンは１，１−ジフェニルエタンに比べ融点が高いため、１，１−ジフェニルエタンとベンジルトルエンの比が０．８を下回ると、相対的に結晶が析出しやすくなるため好ましくない。また、１，１−ジフェニルエタンとベンジルトルエンの比が２．０を超えると、共晶の効果が十分得られなくなるため好ましくない。
【００２０】
ベンジルトルエンは水素ガス吸収性が高く、粘度も低いものの、その融点は前記のとおりｏ体＋６．６℃、ｍ体−２７．８℃およびｐ体＋４．６℃であり、−５０℃での使用に関しては必ずしも十分なものではない。本発明において、ベンジルトルエン中のオルソ体とパラ体の合計量が９０質量％以下であることが好ましく、より好ましくは８０質量％以下、さらに好ましくは６０質量％以下である。オルソ体とパラ体の合計が９０質量％を超えると結晶が析出しやすくなるため好ましくない。
【００２１】
１，１−ジフェニルエタンとベンジルトルエンからなるコンデンサ油においては、１，１−ジフェニルエタンとベンジルトルエン以外の炭素数１２〜１８のアルキルベンゼン、シクロアルキルベンゼン、２環の芳香族、多環芳香族等の他の炭化水素が含まれる場合においても、１，１−ジフェニルエタンとベンジルトルエンの合計含有量は９０質量％以上であることが好ましく、９５質量％以上がさらに好ましく、９８質量％以上が最も好ましい。合計含有量が９０質量％に満たない場合、絶縁破壊電圧の低下等のおそれがある。
【００２２】
コンデンサ油の粘度は高いほど、コンデンサ内で油が循環（対流）しにくくなるため、放電による発熱を除去しにくくなる。そのため、粘度は低いほど好ましい。そのため、４０℃における動粘度は、３．００ｍｍ２／ｓ以下であることが必要であり、好ましくは２．７０ｍｍ２／ｓ以下である。
【００２３】
ベンジルトルエンは、ベンジルクロライドとトルエンを反応させて製造されるため、電気絶縁油中に塩素分を相当量含むが、塩素分は絶縁油の性能を悪化させることが分かっている。このためコンデンサ油中の塩素分は、５０質量ｐｐｍ以下であることが好ましく、さらに好ましくは１０質量ｐｐｍ以下、特に好ましくは１質量ｐｐｍ以下である。塩素分が多いと、コンデンサ油としての性能を悪化させる。絶縁油は白土処理を行うことで絶縁油の性能に悪影響を及ぼす極性物質を除去するが、有機塩素分は白土での処理が難しいため、製造段階で塩素濃度を低くする必要がある。
【００２４】
本発明のコンデンサ油は、結晶が極めて析出し難く、それを含浸してなる油浸コンデンサは実用上−５０℃という低温でも使用できるという特徴を有する。
【００２５】
本発明のコンデンサ油は−５０℃で流動状態である。また、本発明のコンデンサ油の結晶析出温度は好ましくは−５０℃以下である。結晶析出温度が−５０℃よりも高くなると低温領域での絶縁性能が低くなる傾向があるため好ましくない。
なお、流動状態の確認及び結晶化析出温度の評価は、試料を−５０℃で、１０３０時間保った後、試料の流動化状態と結晶析出の有無を目視で観察することにより行った。詳細な評価方法と、−５０℃、１０３０時間後の流動状態の確認および結晶析出の有無の評価結果を実施例に示した。
【００２６】
電気絶縁油の性能は、水や極性物質の含有により誘電正接が高くなるが、誘電正接が高いと絶縁性が低くなるため、電気絶縁油としての性能は悪化する。これらを回避するために、活性白土と接触させこれらを除去すると、誘電正接が低減し性能が良化する。使用させる活性白土は、特に限定されない。活性白土の形状としては、特に限定されないが、実用上の観点から成型体の方が好ましい。塩素分については必ずしも活性白土で除去できないため、塩化水素のトラップ剤としてエポキシ化合物を添加するのが好ましい。このエポキシ化合物は活性白土と接触させることによって、ある程度除去されることからエポキシ化合物は電気絶縁油が白土処理された後に添加するのが望ましい。
【００２７】
エポキシ化合物としては、たとえば脂環式エポキシ化合物である３，４−エポキシシクロヘキシルメチル（３，４−エポキシシクロヘキサン）カルボキシレート、ビニルシクロヘキセンジエポキサイド、３，４−エポキシ−６−メチルシクロヘキシルメチル（３，４−エポキシ−６−メチルヘキサン）カルボキシレートなど、ビスフェノールＡのジグリシジルエーテル型エポキシ化合物であるフェノールノボラック型エポキシ化合物、オルソクレゾールノボラック型エポキシ化合物などが例示される。添加量としては０．０１〜１．０質量％、好ましくは０．３〜０．８質量％である。添加量が０．０１質量％未満では塩素分をトラップする効果が発揮されず、１．０質量％を超えると絶縁油の電気特性が低くなり、コンデンサ内部で誘電損失となって発熱しコンデンサの性能を損ねるおそれがある。
【００２８】
本発明のコンデンサ油は、プラスチックフィルムを絶縁材料または誘電体材料の少なくとも一部に使用した油含浸コンデンサに含浸させるために好適である。
プラスチックフィルムとしては、ポリエステル、ポリフッ化ビニリデンなどの他、ポリプロピレン、ポリエチレンなどのポリオレフィンフィルムなどを用いることができるが、その中でもポリオレフィンフィルムが好適である。特に好適なポリオレフィンフィルムはポリプロピレンフィルムである。
【００２９】
本発明において好適な油含浸コンデンサは、導体としてアルミニウムなどの金属箔と、前記絶縁材料または誘電体材料としてのプラスチックフィルムとを、必要に応じて絶縁紙などの他の材料と共に巻回し、常法により絶縁油を含浸させることにより製造される。あるいは、前記絶縁材料または誘電体材料としてのプラスチックフィルム上に、アルミニウム、亜鉛などの導体としての金属層を蒸着などの方法により形成した金属化プラスチックフィルムを、必要に応じてプラスチックフィルムあるいは絶縁紙と共に巻回し、常法により含浸することによっても製造される油含浸コンデンサである。
【実施例】
【００３０】
以下実施例により本発明を具体的に説明するが、本発明はこれら実施例に限定されるものではない。【００３１】
（実施例１）
１，１−ジフェニルエタン６０質量％、ベンジルトルエン４０質量％に調製した混合油を用い、後述の−５０℃での結晶化実験（実験例Ａ）およびモデルコンデンサによる試験油の評価実験（実験例Ｂ）を行った。なお、実験例Ｂでは、前記混合油に、実験例Ｂに記載のエポキシ化合物を添加している。結果を表１に示す。ベンジルトルエンは特公平８−８００８号公報の参考製造例の追試において得られた異性体混合物（ｏ−体４質量％、ｍ−体５９質量％、ｐ−体３７質量％）および特開昭６２−１８０９０７号公報の電気絶縁油の製造の追試において得られたベンジルトルエンの各異性体をブレンドし、ベンジルトルエン中の異性体をオルソ体３質量％、メタ体５１質量％、パラ体４６質量％とした。【００３２】
（実施例２）
１，１−ジフェニルエタン５０質量％、ベンジルトルエン５０質量％に調製した混合油を用い、後述の実験例Ａ、Ｂの実験を行った。結果を表１に示す。ベンジルトルエンは実施例１と同じものを用いた。【００３３】
（実施例３）
１，１−ジフェニルエタン６０質量％、ベンジルトルエン４０質量％に調製した混合油を用い、後述の実験例Ａ、Ｂの実験を行った。結果を表１に示す。ベンジルトルエンは特公平８−８００８号公報の参考製造例の追試において得られた異性体混合物（ｏ−体４質量％、ｍ−体５９質量％、ｐ−体３７質量％）および特開昭６２−１８０９０７号公報の電気絶縁油の製造の追試において得られたベンジルトルエンの各異性体をブレンドし、ベンジルトルエン中の異性体をオルソ体２４質量％、メタ体２８質量％、パラ体４８質量％とした。【００３４】
（実施例４）
実施例３と同じ混合油を用い、後述の実験例Ａを行い、実験例Ｂのエポキシ化合物添加量を０．９５質量％とした以外は同一の手順で実験例Ｂを行った。【００３５】
（実施例５）
実施例３と同じ混合油を用い、後述の実験例Ａを行い、実験例Ｂのエポキシ化合物を添加しなかった以外は同一の手順で実験例Ｂを行った。【００３６】
（比較例１）
１，１−ジフェニルエタン７３質量％、ベンジルトルエン２７質量％に調製した混合油を用い、後述の実験例Ａ、Ｂの実験を行った。結果を表１に示す。ベンジルトルエンは実施例１と同じものを用いた。実験例Ａの１０３０時間では、結晶が析出したが、実験例Ｂでは測定終了まで２００時間程度であったため、絶縁破壊電圧を測定することができた。【００３７】
（比較例２）
１，１−ジフェニルエタン２０質量％、ベンジルトルエン８０質量％に調製した混合油を用い、後述の実験例Ａの実験を行った。結果を表１に示す。ベンジルトルエンは実施例１と同じものを用いた。１０３０時間以前に完全に固化したため、実験例Ｂは実施しなかった。【００３８】
（比較例３）
１，１−ジフェニルエタン６０質量％、ベンジルトルエン４０質量％に調製した混合油を用い、後述の実験例Ａ、Ｂの実験を行った。結果を表１に示す。ベンジルトルエンは特公平８−８００８号公報の参考製造例の追試において得られた異性体混合物（ｏ−体４質量％、ｍ−体５９質量％、ｐ−体３７質量％）および特開昭６２−１８０９０７号公報の電気絶縁油の製造の追試において得られたベンジルトルエンの各異性体をブレンドし、ベンジルトルエン中の異性体をオルソ体４４質量％、メタ体６質量％、パラ体５０質量％とした。【００３９】
（比較例４）
ベンジルトルエン８０質量％、ジベンジルトルエン２０重量％に調製した混合油を用い、後述の実験例Ａ、Ｂの実験を行った。結果を表１に示す。ベンジルトルエンは比較例３と同じものを用いた。【００４０】
(比較例５)
１，１−ジフェニルエタン６６質量％、ベンジルトルエン３４重量％に調製した混合油を用い、後述の実験例Ａ、Ｂの実験を行った。結果を表１に示す。ベンジルトルエンは比較例３と同じものを用いた。【００４１】
＜実験例Ａ＞（−５０℃での結晶化実験）
結晶析出と温度の関係コンデンサの性能を維持するためには、最低許容温度の−５０℃までコンデンサ油が結晶を析出しないことが望まれる。コンデンサ油の結晶析出を確認するために、実施例１〜５、比較例１〜５のそれぞれの油（以下、「試験油」と称する。）を１００ｍｌのサンプル瓶に入れ、低温恒温槽内に静置し、その温度を１０３０時間保ち結晶の析出を目視によって観察した。結果を表１に示す。表において、「○」とは液に透明性があり結晶の析出が見られない状態、「×」とは透明性がなく一部に結晶析出が見られるが流動している状態、または結晶が析出し全体が固化した状態をそれぞれ示す。−５０℃以下でも固化しない本発明のコンデンサ油はコンデンサの性能を最低許容温度まで維持できるものである。【００４２】
＜実験例Ｂ＞（モデルコンデンサによる試験油の評価）
実験に用いたコンデンサは次の通りである。固体絶縁体としてはチューブラー法で作られた信越フィルム（株）製の同時二軸延伸ポリプロピレンフィルムの易含浸タイプを用いた。
厚さ１２．７μｍ（重量法）のものを２枚使用し、これをアルミ箔電極と共に巻回して、静電容量が０．２から０．３μＦの素子を作り、これをブリキ製の缶に入れた。缶は絶縁体が低温で収縮したときに充分に対応できるように柔軟な構造にした。また、電極の端部はスリットしたままで折り曲げてないものとした。
電極から端子までを結線する方法として、一般には素子内部の電極面にリボン状のリード箔を挿入する方法が用いられているが、この方法では、結晶が析出した場合に、リード箔と電極面で接触不良を起こし、電極からの部分放電が生じて測定できないおそれがある。このため本実験以後では、高周波用に用いられる方法と同じく、電極の一端をそれぞれフィルムよりはみ出した構造で巻き、はみ出した部分をまとめてリード線とスポット溶接する構造にした。
このようにして準備された缶型のコンデンサを、常法に従って真空乾燥した後、同じ真空下で試験油を含浸し、封口した。次に含浸を一定にし安定化するために、最高８０℃の温度２昼夜熱処理を施した。これを室温で５日間以上放置した後、ＡＣ１２７０Ｖ（５０Ｖ／μｍに相当）にて３０℃の恒温槽で１６時間課電処理をした後に実験に供した。
誘電体として厚み１２．７μｍのポリプロピレンフィルムを２枚重ねたものを使用し、電極として、アルミニウム箔を常法に従って、巻回、積層することにより、油含浸用のモデルコンデンサを作成した。
このコンデンサに、真空下で各試験油を含浸させて、静電容量０．２６μＦの油含浸コンデンサを作成した。なお、含浸にあたっては各試験油を予め活性白土で処理して用いた。すなわち水沢化学工業（株）製の活性白土ガレオナイト＃０３６を試験油に１０質量％添加し、液温２５℃で３０分間撹拌しその後濾過した。濾過後塩素捕獲剤としてエポキシ化合物（脂環式エポキシド；商品名：セロキサイド２０２１Ｐ、ダイセル化学工業（株）製）を０．６５質量％添加して含浸用に用いた。
次に、これら油含浸コンデンサを所定の温度下で所定の方法で交流電圧を課電して、コンデンサが絶縁破壊を起こした電圧と時間から下記式により絶縁破壊電圧を求めた。なお所定の課電方法とは、電位傾度５０ｖ／μｍから、２４時間毎に１０ｖ／μｍの割合で連続的に課電電圧を上昇させる方法である。
絶縁破壊電圧（ｖ／μｍ）＝Ｖ＋Ｓ×（Ｔ／１４４０）
ここで  Ｖ：絶縁破壊時の課電電圧（ｖ／μｍ）
Ｓ：２４時間毎の上昇電圧（ｖ／μｍ）
Ｔ：課電電圧上昇後、絶縁破壊までの経過時間（分）【００４３】
【表１】
0005993936.tif 000002
【００４４】
表中の１，１−ＤＰＥは１，１−ジフェニルエタン、ＢＴはベンジルトルエン、ＤＢＴはジベンジルトルエンをそれぞれ指す。【００４５】
実施例では、実験例Ｂにおいて、−５０℃で１００Ｖ／μｍ以上の絶縁破壊電圧を示し、３０℃で１４０Ｖ／μｍ以上の絶縁破壊電圧を示したことから、−５０〜３０℃までの広い温度領域で高い性能を示すコンデンサ油であるといえる。
【産業上の利用可能性】
【００４６】
本発明のコンデンサ油は、−５０℃〜３０℃の広い温度領域での特性に優れ、また組成物の各成分は生体に対する悪影響などが無く、コンデンサ含浸用として実用的に極めて優れたものである。